(57)【要約】【課題】有機発光デバイス（ＯＬＥＤ）を提供すること。【解決手段】有機発光デバイスは、電子と正孔の輸送能力が異なる少なくとも２種の材料の混合物を含むエレクトロルミネセンス材料層と、トリアジンを含む電子輸送層とを備える。このＯＬＥＤを備えるディスプレイ・デバイスもまた開示される。【選択図】図１
2006313909.tif 000002
【特許請求の範囲】
【請求項１】
（ａ）アノードと、
（ｂ）正孔輸送層と、
（ｃ）電子と正孔の輸送能力が異なる少なくとも２種の材料を含むエレクトロルミネセンス材料層と、
（ｄ）トリアジンを含む電子輸送層と、
（ｅ）カソードと
を備え、前記エレクトロルミネセンス材料層の厚さが５０ｎｍ未満である有機発光デバイス。
【請求項２】
前記トリアジンが、前記電子輸送層に、前記電子輸送層の全体積に対して、少なくとも約５０体積％の量で存在する請求項１に記載のデバイス。
【請求項３】
前記トリアジンが、４，４’−ビス［２−（４，６−ジフェニル−１，３，５−トリアジニル）］−１，１’−ビフェニルである請求項１に記載のデバイス。
【請求項４】
前記トリアジンが、無機および有機材料の少なくとも１種によりドープされている請求項１に記載のデバイス。
【請求項５】
電子と正孔に対する容量が異なる前記２種の材料の少なくとも１種が、トリス（８−ヒドロキシキノリン）アルミニウムである請求項１に記載のデバイス。
【請求項６】
電子と正孔に対する容量が異なる前記２種の材料の一方が、トリス（８−ヒドロキシキノリン）アルミニウムであり、他方が芳香族第３級アミン、アントラセン類およびテトラセン類から選択される請求項１に記載のデバイス。
【請求項７】
前記芳香族第３級アミンが、Ｎ，Ｎ’−ジ（ナフタレン−１−イル）−Ｎ，Ｎ’−ジフェニル−ベンジジンであり、前記アントラセンが、２−ｔ−ブチル−９，１０−ジ−（２−ナフチル）アントラセンであり、前記テトラセンがルブレンである請求項６に記載のデバイス。
【請求項８】
前記エレクトロルミネセンス材料が、電子輸送材料および正孔輸送材料を含む請求項１に記載のデバイス。
【請求項９】
前記エレクトロルミネセンス材料層が電子輸送材料およびバイポーラ輸送材料を含む請求項１に記載のデバイス。
【請求項１０】
前記エレクトロルミネセンス材料層が正孔輸送材料およびバイポーラ輸送材料を含む請求項１に記載のデバイス。
【請求項１１】
前記エレクトロルミネセンス材料層が、正孔と電子の再結合の結果として発光可能な少なくとも１種の材料を含む請求項１に記載のデバイス。
【請求項１２】
前記発光可能な材料が蛍光材料および燐光材料から選択される請求項１１に記載のデバイス。
【請求項１３】
少なくとも２０ｍＡ／ｃｍ２の電流密度、５Ｖ未満の駆動電圧で動作可能な請求項１に記載のデバイス。
【請求項１４】
少なくとも５００ｃｄ／ｍ２の初期輝度で少なくとも１０００時間の半減期を特徴とする使用安定性をもつ請求項１に記載のデバイス。
【請求項１５】
前記エレクトロルミネセンス層の厚さが、約１０から約５０ｎｍ未満までの範囲である請求項１に記載のデバイス。
【請求項１６】
前記エレクトロルミネセンス層の厚さが、約１０から約３０ｎｍの範囲である請求項１に記載のデバイス。
【請求項１７】
発光波長が約４００ｎｍから約７００ｎｍである請求項１に記載のデバイス。
【請求項１８】
（ａ）アノードと、
（ｂ）正孔輸送層と、
（ｃ）電子と正孔の輸送能力が異なる少なくとも２種の材料を含むエレクトロルミネセンス材料層と、
（ｄ）トリアジンを含む電子輸送層と、
（ｅ）カソードと
を備え、前記エレクトロルミネセンス材料層の厚さが５０ｎｍ未満である少なくとも１つの有機発光デバイスを備えるディスプレイ。
【請求項１９】
（ａ）アノードと、
（ｂ）正孔輸送層と、
（ｃ）（ｉ）電子輸送材料、
（ｉｉ）正孔輸送材料、および
（ｉｉｉ）バイポーラ輸送材料、
の少なくとも２つを含むエレクトロルミネセンス材料層と、
（ｄ）トリアジンを含む電子輸送層と、
（ｅ）カソードと
を備え、前記エレクトロルミネセンス材料層の厚さが５０ｎｍ未満である有機発光デバイス。
【請求項２０】
（ｉ）、（ｉｉ）、および（ｉｉｉ）の２つが、５：９５から９５：５の範囲の比率で存在する請求項１９に記載のデバイス。
【発明の詳細な説明】
【技術分野】
【０００１】
本開示は有機発光デバイスに関する。
【背景技術】
【０００２】
有機発光デバイス（ＯＬＥＤ）はディスプレイへの応用が有望な技術を表す。従来のデバイス構造は、（１）透明な前面電極、（２）少なくとも１種の低分子または高分子の有機エレクトロルミネセンス材料を含む有機多層発光部分（通常少なくとも２層）、および（３）裏面電極、を備える。ＯＬＥＤは、通常、基材上に積層されている。前面または裏面の電極の一方が電子注入カソードであり、他方が正孔注入アノードである。これらの電極間に電圧を加えると、発光部分から発光し、透明な前面電極を通り、見ている人に光が到達する。通常、発光部分は、（１）カソードに近い少なくとも１つの電子輸送材料層、（２）アノードに近い少なくとも１つの正孔輸送材料層、および（３）正孔輸送層と電子輸送層との間にあるエレクトロルミネセンス材料層、を備えている。
【０００３】
多くのＯＬＥＤが有機ルミネセンス材料の積層により製造されてきた。このようなデバイスは、エレクトロルミネセンス物質として、例えば米国特許第３５３０３２５号（この開示は参照を通じて本明細書に組み込まれる）に記載されている単結晶アントラセン類のような、単結晶材料を含んでいる。これらのタイプのデバイスでは１００ボルト程度あるいはそれ以上の励起電圧が必要であり得る。
【０００４】
前述したように、ＯＬＥＤは、通常、多層構造体として形成される。正孔輸送を担うアノードに隣接する１つの有機層と、電子輸送を担うカソードに隣接する別の１つの有機層とを備え、デバイスのエレクトロルミネセンス部分として機能する２層発光部分をもつＯＬＥＤが、米国特許第４３５６４２９号、米国特許第４５３９５０７号、米国特許第４７２０４３２号、および米国特許第４７６９２９２号（これらの開示は参照を通じて本明細書に組み込まれる）に開示されている。
【０００５】
米国特許第４７６９２９２号は、正孔輸送層、エレクトロルミネセンス層、および、電子輸送層を備えるエレクトロルミネセンス材料層を有し、蛍光ドーパント材料が発光層に添加された通常のＯＬＥＤを開示する。例えば米国特許第４７２０４３２号に記載されているもののような他の従来のＯＬＥＤ構造体では、ＯＬＥＤは、正孔輸送層とアノードとの間に配置された緩衝層をさらに備える。正孔輸送層と緩衝層との組合せは、２層正孔輸送層を形作る。これは、S. A. Van Slykeら、「Organic Electroluminescent Devices with Improved Stability」、Appl. Phys. Lett. 69、2160〜2162頁（1996）（この開示は参照を通じて本明細書に組み込まれる）に記載されている。
【０００６】
混合層、例えば、正孔輸送材料と発光性電子輸送材料とを１つの層に一緒に混合した層を含むＯＬＥＤからエレクトロルミネセンスを得ようとする試みもあった。例えば以下を参照。Kidoら、「Organic Electroluminescent Devices Based On Molecularly Doped Polymers」、Appl. Phys. Lett. 61、761〜763頁（1992）、S. Nakaら、「Organic Electroluminescent Devices Using a Mixed Single Layer」、Jpn. J. Appl. Phys. 33、L1772〜L1774頁（1994）、W. Wenら、Appl. Phys. Lett 71、1302（1997）、および、C. Wuら、「Efficient Organic Electroluminescent Devices Using Single-Layer Doped Polymer Thin Films with Bipolar Carrier Transport Abilities」、IEEE Transactions on Electron Devices 44、1269〜1281頁（1997）。発光材料は正孔輸送および電子輸送の材料の１つであり得る。一実施形態によれば、正孔輸送および電子輸送の材料に加えて、発光する第３の材料が存在し得る。
【０００７】
正孔輸送材料と電子輸送材料を含む単一の有機層で形作られたＯＬＥＤの他の例を、例えば、米国特許第５８５３９０５号、米国特許第５９２５９８０号、米国特許第６１１４０５５号、および米国特許第６１３０００１号（これらの開示は全て参照を通じて本明細書に組み込まれる）に見出すことができる。S.Naka等による文献に示されているように、これらの単一混合層ＯＬＥＤの効率は、多層有機発光デバイスより劣り得る。これらのデバイスは、正孔輸送材料（例えば、ＮＰＢ（Ｎ，Ｎ’−ジ（ナフタレン−１−イル）−Ｎ，Ｎ’−ジフェニル−ベンジジン））と、発光性電子輸送材料（例えば、ＡｌＱ３（トリス（８−ヒドロキシキノリン）アルミニウム）とを混合した単一層のみを含み、不安定であり、効率が悪い。これらのデバイスの不安定性は、混合層中の電子輸送材料と正孔注入材料との間の直接接触によって、（１）不安定な陽イオン電子輸送材料の生成、および（２）混合層／カソードの界面の不安定性、を結果的に生じることにより引き起こされると考えられている。
【０００８】
商業的用途では、ＯＬＤＥディスプレイが高効率（例えば、２５ｍＡ／ｃｍ２の電流密度で５Ｖ未満の駆動電圧であること）と、十分な使用安定性（ｏｐｅｒａｔｉｏｎａｌ  ｓｔａｂｉｌｉｔｙ）（例えば、少なくとも５００ｃｄ／ｍ２の初期輝度で１０００時間を超える半減期）との両方を示すと有益であろう。低駆動電圧の低分子ＯＬＥＤが過去に例示された（例えば、Huangら、APL 80、139頁、2002）。しかし、このようなＯＬＥＤには、十分な使用安定性がないために、商業用途にそれらは不適切である可能性がある。混合発光層ＯＬＥＤを用いることによって、高い使用安定性が実現され、駆動電圧は特定の電圧、例えば５Ｖを超えることが多かった。
【０００９】
【特許文献１】米国特許第３５３０３２５号
【特許文献２】米国特許第４３５６４２９号
【特許文献３】米国特許第４５３９５０７号
【特許文献４】米国特許第４７２０４３２号
【特許文献５】米国特許第４７６９２９２号
【非特許文献１】S. A. Van Slykeら、「Organic Electroluminescent Devices with Improved Stability」、Appl. Phys. Lett. 69、2160〜2162頁（1996）
【非特許文献２】Kidoら、「Organic Electroluminescent Devices Based On Molecularly Doped Polymers」、Appl. Phys. Lett. 61、761〜763頁（1992）
【非特許文献３】S. Nakaら、「Organic Electroluminescent Devices Using a Mixed Single Layer」、Jpn. J. Appl. Phys. 33、L1772〜L1774頁（1994）
【非特許文献４】W. Wenら、Appl. Phys. Lett 71、1302頁（1997）
【非特許文献５】C. Wuら、「Efficient Organic Electroluminescent Devices Using Single-Layer Doped Polymer Thin Films with Bipolar Carrier Transport Abilities」、IEEE Transactions on Electron Devices 44、1269〜1281頁（1997）
【特許文献６】米国特許第５８５３９０５号
【特許文献７】米国特許第５９２５９８０号
【特許文献８】米国特許第６１１４０５５号
【特許文献９】米国特許第６１３０００１号
【非特許文献６】Huangら、APL 80、139頁、2002
【特許文献１０】米国特許第５１５１６２９号
【特許文献１１】米国特許第５１５０００６号
【特許文献１２】米国特許第５１４１６７１号
【特許文献１３】米国特許第５５１６５７７号
【特許文献１４】米国特許第５８４６６６６号
【特許文献１５】米国特許第５９２５４７２号
【非特許文献７】Baldoら、「Highly efficient organic phosphorescent emission from organic electroluminescent devices」、Letters to Nature、395、151〜154頁（1998）
【特許文献１６】米国特許第６２２５４６７号
【特許文献１７】米国特許第６２２９０１２号
【特許文献１８】米国特許出願第１１／１２２２９０号（代理人整理番号第００１０．００２４号）
【特許文献１９】米国特許第４８８５２２１号
【特許文献２０】米国特許第５４２９８８４号
【発明の開示】
【発明が解決しようとする課題】
【００１０】
低駆動電圧と十分な使用安定性との両方を示すＯＬＥＤが求められている。
【課題を解決するための手段】
【００１１】
様々な実施形態により、本明細書では、（ａ）アノードと、（ｂ）正孔輸送層と、（ｃ）電子と正孔の輸送能力が異なる少なくとも２種の材料を含むエレクトロルミネセンス材料層と、（ｄ）トリアジンを含む電子輸送層と、（ｅ）カソードとを備え、前記エレクトロルミネセンス材料層の厚さが５０ｎｍ未満である有機発光デバイスが開示される。
【００１２】
本開示の別の態様によれば、（ａ）アノードと、（ｂ）正孔輸送層と、（ｃ）電子と正孔の輸送能力が異なる少なくとも２種の材料を含むエレクトロルミネセンス材料層と、（ｄ）トリアジンを含む電子輸送層と、（ｅ）カソードとを備え、前記エレクトロルミネセンス材料層の厚さが５０ｎｍ未満である有機発光デバイスの少なくとも１つを備えるディスプレイが提供される。
【００１３】
本開示のさらに別の態様によれば、（ａ）アノードと、（ｂ）正孔輸送層と、（ｃ）（ｉ）電子輸送材料、（ｉｉ）正孔輸送材料、および（ｉｉｉ）バイポーラ輸送材料、の少なくとも２つを含むエレクトロルミネセンス材料層と、（ｄ）トリアジンを含む電子輸送層と、（ｅ）カソードとを備え、前記エレクトロルミネセンス材料層の厚さが５０ｎｍ未満である有機発光デバイスが提供される。
【発明を実施するための最良の形態】
【００１４】
一実施形態において、図１を参照すると、ＯＬＥＤ１０は、順次、支持基板２０、例えばガラス；アノード３０、例えば、約１から約５００ｎｍ（例えば約３０から約１００ｎｍ）の厚さのインジウム・スズ酸化物；任意選択の緩衝層４０、例えば、約１ｎｍから約３００ｎｍの厚さの銅フタロシアニンまたはプラズマ重合されたＣＨＦ３；正孔輸送有機層５０、例えば、約１から約２００ｎｍ（例えば約５から約１００ｎｍ）の厚さのＮＰＢ；エレクトロルミネセンス層６０、例えば、正孔輸送／電子輸送／バイポーラ輸送の材料を含む組成物からなり、厚さが約５から約５０ｎｍの層；電子輸送層７０、例えば、約５から約３００ｎｍ（例えば、約１０から約１００ｎｍ）の厚さのトリアジン；および、これに接触する仕事関数の小さい金属カソード８０；を備える。任意選択の保護層９０をカソード８０の上に形作ってもよい。別の実施形態によれば、図２に例示されているように、ＯＬＥＤ１５において、支持基板２０がカソード８０に隣接しており、任意選択の保護層９０がアノード３０に隣接している。
【００１５】
様々な実施形態において、ＯＬＥＤは、支持基板２０を備え得る。支持基板２０の実例には、ガラスおよびその類似物、ポリマー部材（ＭＹＬＡＲ（登録商標）のようなポリエステル、ポリカルボネート、ポリアクリレート、ポリメタクリレート、ポリスルホンが含まれる）、石英などが含まれる。他の基板２０もまた、他の層を有効に支えることができ、デバイス機能の遂行を阻害しなければ、選択され得る。基板２０の厚さは、例えばデバイスの構造上の要求に応じて、例えば約２５から約１，０００μｍ、あるいはそれ以上（例えば約５０から約５００μｍ）の範囲であり得る。
【００１６】
様々な実施形態によれば、ＯＬＥＤは、基板に隣接し得るアノード３０を含み得る。アノード３０の適切で非限定的な例には、インジウム・スズ酸化物、スズ酸化物、金、白金、のような正電荷注入電極、あるいは、例えば、約４ｅＶ（エレクトロンボルト）以上、より指定すると約４ｅＶから約６ｅＶの仕事関数をもつ他の適切な材料、例えば、導電性カーボン、π−共役ポリマー（例えば、ポリアニリン、ポリピロール）などが含まれる。アノードの厚さは約１から約５００ｎｍの範囲であり得るが、適切な範囲は、アノード材料の光学定数を考慮して選択される。アノードの厚さの適切な１つの範囲は約３０から約１００ｎｍである。
【００１７】
任意選択で、緩衝層４０がアノードに隣接していてもよい。緩衝層は、アノードからの正孔の効率的な注入を円滑にし、アノードと正孔輸送層との間の接着性を向上させる（こうして、デバイスの使用安定性をさらに向上させる）機能を果たすことができ、緩衝層には、ポリアニリンおよびそれに酸をドープした形のもの、ポリピロール、ポリ（フェニレンビニレン）のような導電性材料、ならびに、知られている有機半導体材料；米国特許第４３５６４２９号（この開示は参照を通じて本明細書に全体として組み込まれる）に開示されているポルフィリン誘導体、例えば、１，１０，１５，２０−テトラフェニル−２１Ｈ，２３Ｈ−ポルフィリン銅（ＩＩ）；銅フタロシアニン、銅テトラメチルフタロシアニン；亜鉛フタロシアニン；酸化チタン・フタロシアニン；マグネシウム・フタロシアニン；などが含まれる。緩衝層は、電子・正孔輸送材料として適切な第３級アミンを含み得る。緩衝層は、知られている方法、例えば蒸着またはスピン・コーティングによって、前記化合物の１つを薄膜にすることにより形成され得る。こうして形成される緩衝層の厚さは、特に限定されないが、約５ｎｍから約３００ｎｍ（例えば約１０ｎｍから約１００ｎｍ）の範囲であり得る。
【００１８】
様々な実施形態において、ＯＬＥＤは、正孔輸送材料を含む正孔輸送層５０を備え得る。正孔輸送材料の適切で非限定的な例には、芳香族第３級アミン、例えば；Ｎ，Ｎ’−ジフェニル−Ｎ，Ｎ’−ビス（３−メチルフェニル）−１，１’−ビフェニル−４，４’−ジアミン（ＴＰＤ）；Ｎ，Ｎ’−ジ（ナフタレン−１−イル）−Ｎ，Ｎ’−ジフェニル−ベンジジン）（ＮＰＢ）；Ｎ，Ｎ’−ビス（ｐ−ビフェニル）−Ｎ，Ｎ’−ジフェニルベンジジン（ＢＰ−ＴＰＤ）；ならびに、米国特許第４５３９５０７号に開示されている芳香族第３級アミン（この開示は参照を通じて本明細書に組み込まれる）が含まれる。適切な芳香族第３級アミンには、ビス（４−ジメチルアミノ−２−メチルフェニル）フェニルメタン；Ｎ，Ｎ，Ｎ−トリ（ｐ−トリル）アミン；１，１−ビス（４−ジ−ｐ−トリルアミノフェニル）シクロヘキサン；１，１−ビス（４−ジ−ｐ−トリルアミノフェニル）−４−フェニルシクロヘキサン；Ｎ，Ｎ’−ジフェニル−Ｎ，Ｎ’−ビス（３−メチルフェニル）−１，１’−ビフェニル−４，４’−ジアミン；Ｎ，Ｎ’−ジフェニル−Ｎ，Ｎ’−ビス（３−メチルフェニル）−１，１’−ビフェニル−４，４’−ジアミン；Ｎ，Ｎ’−ジフェニル−Ｎ，Ｎ’−ビス（４−メトキシフェニル）−１，１’−ビフェニル−４，４’−ジアミン；Ｎ，Ｎ，Ｎ’，Ｎ’−テトラ−ｐ−トリル−１，１’−ビフェニル−４，４’−ジアミン；Ｎ，Ｎ’−ジ−１−ナフチル−Ｎ，Ｎ’−ジフェニル−１，１’−ビフェニル−４，４’−ジアミン；などが含まれる。
【００１９】
正孔輸送材料として適切な芳香族第３級アミンの別の種類は、多核芳香族アミン、例えば、Ｎ，Ｎ−ビス−［４’−（Ｎ−フェニル−Ｎ−ｍ−トリルアミノ）−４−ビフェニリル］アニリン；Ｎ，Ｎ−ビス−［４’−（Ｎ−フェニル−Ｎ−ｍ−トリルアミノ）−４−ビフェニリル］−ｍ−トルイジン；Ｎ，Ｎ−ビス−［４’−（Ｎ−フェニル−Ｎ−ｍ−トリルアミノ）−４−ビフェニリル］−ｐ−トルイジン；Ｎ，Ｎ−ビス−［４’−（Ｎ−フェニル−Ｎ−ｐ−トリルアミノ）４−ビフェニリル］アニリン；Ｎ，Ｎ−ビス−［４’−｛Ｎ−フェニル−Ｎ−ｐ−トリルアミノ）−４−ビフェニリル］−ｍ−トルイジン；Ｎ，Ｎ−ビス−［４’−（Ｎ−フェニル−Ｎ−ｐ−トリルアミノ）−４−ビフェニリル］−ｐ−トルイジン；Ｎ，Ｎ−ビス−［４’−（Ｎ−フェニル−Ｎ−ｐ−クロロフェニルアミノ）−４−ビフェニリル］−ｍ−トルイジン；Ｎ，Ｎ−ビス−［４’−（Ｎ−フェニル−Ｎ−ｍ−クロロフェニルアミノ）−４−ビフェニリル］−ｍ−トルイジン；Ｎ，Ｎ−ビス−［４’−（Ｎ−フェニル−Ｎ−ｍ−クロロフェニルアミノ）−４−ビフェニリル］−ｐ−トルイジン；Ｎ，Ｎ−ビス−［４’−（Ｎ−フェニル−Ｎ−ｍ−トリルアミノ）−４−ビフェニリル］−ｐ−クロロアニリン；Ｎ，Ｎ−ビス−［４’−（Ｎ−フェニル−Ｎ−ｐ−トリルアミノ）−４−ビフェニリル］−ｍ−クロロアニリン；およびＮ，Ｎ−ビス−［４’−（Ｎ−フェニル−Ｎ−ｍ−トリルアミノ）−４−ビフェニリル］−１−アミノナフタレン、などである。
【００２０】
正孔輸送層５０に有用なさらなる正孔輸送材料には、カルバゾール、例えば、Ｎ，Ｎ’−ジカルバゾリル−４，４’−ビフェニル（ＣＢＰ）、４，４’−ビス（３，６−ジフェニルカルバゾール−９−イル）−１，１’−ビフェニル（ＴＰＣＢ）、および、４，４’−ビス（９−カルバゾリル）−１，１’−ビフェニル化合物類が含まれる。４，４’−ビス（９−カルバゾリル）−１，１’−ビフェニル化合物類の実例には、４，４’−ビス（９−カルバゾリル）−１，１’−ビフェニル、および、４，４’−ビス（３−メチル−９−カルバゾリル）−１，１’−ビフェニルなどが含まれる。適切な正孔輸送材料の別の種類は、インドカルバゾール、例えば、５，１１−ジ−ナフチル−５，１１−ジヒドロインドロ［３，２−ｂ］カルバゾール（ＮＩＣ）である。正孔輸送層５０の厚さは、約１ｎｍから約２００ｎｍの範囲であり得る。別の実施形態によれば、この厚さは、約５ｎｍから約１００ｎｍの範囲である。
【００２１】
本明細書に開示されているＯＬＥＤはエレクトロルミネセンス層を備え得る。様々な実施形態によれば、エレクトロルミネセンス材料層６０は、電子と正孔の輸送能力が異なる少なくとも２種の材料を含む。エレクトロルミネセンス層６０に使用され得る材料には、これらに限定されないが、正孔輸送材料、電子輸送材料、およびバイポーラ輸送材料が含まれる。様々な正孔輸送、電子輸送、およびバイポーラ輸送材料が、望みの色の発光を実現するのはそれらの組合せ選択なのであるが、当技術分野において知られている。さらに、望みの発光色をもたらすこのような材料の選択は、慣例化した実験を通じて、当業者により容易に実施され得る。
【００２２】
様々な実施形態において、エレクトロルミネセンス層６０は正孔輸送材料を含み得る。エレクトロルミネセンス層に適する正孔輸送材料の非限定的な例には、芳香族第３級アミン、多核芳香族アミン、カルバゾール、およびインドカルバゾールが含まれる。例えば、エレクトロルミネセンス層６０は、本明細書において正孔輸送層５０に適すると認められた正孔輸送材料の少なくとも１種を含み得る。
【００２３】
エレクトロルミネセンス層６０にはまた、少なくとも１種の電子輸送材料、例えば、ＡｌＱ３およびビス（８−ヒドロキシキノラト）−（４−フェニルフェノラト）アルミニウム（ＢＡｌＱ）のような金属キレート、４，４’−ビス（２，２−ジフェニルビニル）−１，１’−ビフェニル（ＤＰＶＢｉ）のようなスチルベン類、２−（４−ビフェニルイル）−５−（４−ｔｅｒｔ−ブチルフェニル）−１，３，４−オキサジアゾール（ＰＢＤ）のようなオキサジアゾール類、ならびに、トリアジン電子輸送層として認められるトリアジン類を含めて、４，４’−ビス−［２−（４，６−ジフェニル−１，３，５−トリアジニル）］−１，１’−ビフェニル（Ｔ１）のようなトリアジン類が含まれ得る。使用され得る電子輸送材料の実例には、これらに限定されないが、米国特許第４５３９５０７号；米国特許第５１５１６２９号；米国特許第５１５０００６号；および米国特許第５１４１６７１号（これらの各々は参照を通して本明細書に組み込まれる）に開示されている８−ヒドロキシキノリンの金属キレートが含まれる。具体例には、ビス（８−ヒドロキシキノラト）−（４−フェニルフェノラト）アルミニウム（Ｂａｌｑ）；トリス（８−ヒドロキシキノリネート）ガリウム；ビス（８−ヒドロキシキノリネート）マグネシウム；ビス（８−ヒドロキシキノリネート）亜鉛；トリス（５−メチル−８−ヒドロキシキノリネート）アルミニウム；トリス（７−プロピル−８−キノリノラト）アルミニウム；ビス［ベンゾ｛ｆ｝−８−キノリネート］亜鉛；ビス（１０−ヒドロキシベンゾ［ｈ］キノリネート）ベリリウム；が含まれる。
【００２４】
エレクトロルミネセンス層６０に適する電子輸送材料の別の適切な種類には、スチルベン誘導体、例えば、米国特許第５５１６５７７号（参照を通じて本明細書に組み込まれる）に開示されているものが含まれる。適切なスチルベン誘導体は、４，４’−ビス（２，２−ジフェニルビニル）ビフェニルである。適切な電子輸送材料のさらに別の種類は、米国特許第５８４６６６６号（参照を通じて本明細書に組み込まれる）に例示されている金属チオキシノイド（ｍｅｔａｌ  ｔｈｉｏｘｉｎｏｉｄ）化合物である。これらの材料には、次の金属チオキシノイド化合物、ビス（８−キノリンチオラト）亜鉛；ビス（８−キノリンチオラト）カドミウム；トリス（８−キノリンチオラト）ガリウム；トリス（８−キノリンチオラト）インジウム；ビス（５−メチルキノリンチオラト）亜鉛；トリス（５−メチルキノリンチオラト）ガリウム；トリス（５−メチルキノリンチオラト）インジウム；ビス（５−メチルキノリンチオラト）カドミウム；ビス（３−メチルキノリンチオラト）カドミウム；ビス（５−メチルキノリンチオラト）亜鉛；ビス［ベンゾ｛ｆ｝−８キノリンチオラト］亜鉛；ビス［３−メチルベンゾ｛ｆ｝−８−キノリンチオラト］亜鉛；ビス［３，７−ジメチルベンゾ｛ｆ｝−８−キノリンチオラト］亜鉛、などが含まれる。さらなる適切な材料には、ビス（８−キノリンチオラト）亜鉛；ビス（８−キノリンチオラト）カドミニウム；トリス（８−キノリンチオラト）ガリウム；トリス（８−キノリンチオラト）インジウム；および、ビス［ベンゾ｛ｆ｝−８−キノリンチオラト］亜鉛が含まれる。
【００２５】
エレクトロルミネセンス層６０に有用で適切な電子輸送材料のさらに別の種類は、米国特許第５９２５４７２号（参照を通じて組み込まれる）に開示されているオキサジアゾール金属キレートである。これらの材料には、ビス［２−（２−ヒドロキシフェニル）−５−フェニル−１，３，４−オキサジアゾラト］亜鉛；ビス［２−（２−ヒドロキシフェニル）−５−フェニル−１，３，４−オキサジアゾラト］ベリリウム；ビス［２−（２−ヒドロキシフェニル）−５−（１−ナフチル）−１，３，４−オキサジアゾラト］亜鉛；ビス［２−（２−ヒドロキシフェニル）−５−（１−ナフチル）−１，３，４−オキサジアゾラト］ベリリウム；ビス［５−ビフェニル−２−（２−ヒドロキシフェニル）−１，３，４−オキサジアゾラト］亜鉛；ビス［５−ビフェニル−２−（２−ヒドロキシフェニル）−１，３，４−オキサジアゾラト］ベリリウム；ビス（２−ヒドロキシフェニル）−５−フェニル−１，３，４−オキサジアゾラト］リチウム；ビス［２−（２−ヒドロキシフェニル）−５−ｐ−トリル−１，３，４−オキサジアゾラト］亜鉛；ビス［２−（２−ヒドロキシフェニル）−５−ｐ−トリル−１，３，４−オキサジアゾラト］ベリリウム：ビス［５−（ｐ−ｔｅｒｔ−ブチルフェニル）−２−（２−ヒドロキシフェニル）−１，３，４−オキサジアゾラト］亜鉛；ビス［５−（ｐ−ｔｅｒｔ−ブチルフェニル）−２−（２−ヒドロキシフェニル）−１，３，４−オキサジアゾラト］ベリリウム；ビス［２−（２−ヒドロキシフェニル）−５−（３−フルオロフェニル）−１，３，４−オキサジアゾラト］亜鉛；ビス［２−（２−ヒドロキシフェニル）−５−（４−フルオロフェニル）−１，３，４−オキサジアゾラト］亜鉛；ビス［２−（２−ヒドロキシフェニル）−５−（４−フルオロフェニル）−１，３，４−オキサジアゾラト］ベリリウム；ビス［５−（４−クロロフェニル）−２−（２−ヒドロキシフェニル）−１，３，４−オキサジアゾラト］亜鉛；ビス［２−（２−ヒドロキシフェニル）−５−（４−メトキシフェニル）−１，３，４−オキサジアゾラト］亜鉛；ビス［２−（２−ヒドロキシ−４−メチルフェニル）５−フェニル−１，３，４−オキサジアゾラト］亜鉛；ビス［２−α−（２−ヒドロキシナフチル）−５−フェニル−１，３，４−オキサジアゾラト］亜鉛；ビス［２−（２−ヒドロキシフェニル）−５−ｐ−ピリジル−１，３，４−オキサジアゾラト］亜鉛；ビス［２−（２−ヒドロキシフェニル）−５−ｐ−ピリジル−１，３，４−オキサジアゾラト］ベリリウム；ビス［２−（２−ヒドロキシフェニル）−５−（２−チオフェニル）−１，３，４−オキサジアゾラト］亜鉛；ビス［２−（２−ヒドロキシフェニル）−５−フェニル−１，３，４−チアジアゾラト］亜鉛；ビス［２−（２−ヒドロキシフェニル）−５−フェニル−１，３，４−チアジアゾラト］ベリリウム；ビス［２−（２−ヒドロキシフェニル）−５−（１−ナフチル）−１，３，４−チアジアゾラト］亜鉛；およびビス［２−（２−ヒドロキシフェニル）−５−（１−ナフチル）−１，３，４−チアジアゾラト］ベリリウム、などが含まれる。
【００２６】
様々な実施形態において、エレクトロルミネセンス層６０は、バイポーラ輸送材料を、独立に、あるいは、電子および／または正孔輸送材料の代わりに含み得る。適切なバイポーラ材料には、２−（１，１−ジメチルエチル）−９，１０−ビス（２−ナフタレニル）アントラセン（ＴＢＡＤＮ）、９，１０−ジ−（２−ナフチル）アントラセン（ＤＮＡ）、９，１０−ジ−（２−ナフチル）アントラセン（ＤＰＡ）、９−ビス（フェニル）アントラセン（ＢＰＡ）のようなアントラセン類、スピロ−ＢＰＡおよびスピロ−ＤＰＡ、２，５，８，１１−テトラ−ｔ−ブチルペリレン（ＢＤ２）のようなペリレン類、ルブレンのようなテトラセン類、ならびに、広く他の炭化水素材料が含まれる。
【００２７】
様々な実施形態において、エレクトロルミネセンス層６０は、電子と正孔の輸送能力が異なる少なくとも２種の材料の混合物を含み得る。電子と正孔の輸送能力が異なる前記２種の材料は、異なる正孔移動度および／または異なる電子移動度をもつ２種の材料であってよい。一般に、ある材料は、その正孔移動度がその電子移動度より少なくとも約１０倍大きい場合に、正孔輸送材料であると見なされている。一般に、ある材料は、その電子移動度がその正孔移動度より少なくとも約１０倍大きい場合に、電子輸送材料であると見なされている。一般に、ある材料は、その正孔移動度がその電子移動度と等しい場合、その正孔移動度がその電子移動度の１０倍を超えない場合、あるいは、その電子移動度がその正孔移動度の１０倍を超えない場合、バイポーラ材料であると見なされている。電子と正孔の輸送能力が異なる２種の材料を、正孔輸送材料、電子輸送材料およびバイポーラ輸送材料から独立に選択することができ、これらの実例は上に記載されている。例えば、２種の材料は正孔輸送材料であってもよく、２種の材料は電子輸送材料であってもよく、２種の材料はバイポーラ輸送材料であってもよく、一方の材料が正孔輸送材料であって他方の材料が電子輸送材料であってもよく、一方の材料が正孔輸送材料であって他方の材料がバイポーラ輸送材料であってもよく、あるいは、一方の材料が電子輸送材料であって他方の材料がバイポーラ輸送材料であってもよい。混合物が２種の正孔輸送材料を含む実施形態において、この２種の材料は、一方の材料の正孔移動度が他方の材料の正孔移動度より少なくとも２倍大きいように選択される。混合物が２種の電子輸送材料を含む実施形態において、この２種の材料は、一方の材料の電子移動度が他方の材料の電子移動度より少なくとも２倍大きいように選択される。混合物が２種のバイポーラ輸送材料を含む実施形態において、この２種の材料は、一方の材料の正孔移動度が他方の材料の正孔移動度より少なくとも２倍大きく、また／あるいは、一方の材料の電子移動度が他方の材料の電子移動度より少なくとも２倍大きいように選択される。混合部分は、前記２種の材料の一方を約５体積パーセントから約９５体積パーセント、また前記２種の材料の他方を約９５体積パーセントから約５体積パーセント含み得る。任意選択で、混合部分は、約０．０１体積パーセントから約２５体積パーセントのドーパント材料をさらに含み得る。いくつかの実施形態では、混合部分は、前記２種の材料の一方を約３０体積パーセントから約７０体積パーセント、前記２種の材料の他方を約７０体積パーセントから約３０体積パーセント含み、任意選択で、約０．０５体積パーセントから約１０体積パーセントのドーパント材料をさらに含み得る。別の実施形態では、混合部分は、前記２種の材料の一方を約４０体積パーセントから約６０体積パーセント、前記２種の材料の他方を約６０体積パーセントから約４０体積パーセント含み、任意選択で、約０．１体積パーセントから約２体積パーセントのドーパント材料をさらに含み得る。別の実施形態では、混合部分のドーパント材料は、約５体積パーセントから約２０体積パーセントの量で存在し得る。
【００２８】
エレクトロルミネセンス層６０は、正孔と電子の再結合の結果として発光可能な少なくとも１種の材料を含み得る。この少なくとも１種の材料は蛍光または燐光材料であるか、あるいは、電子と正孔の輸送能力が異なる２種の材料の一方または両方であり得る。別法として、発光可能なこの少なくとも１種の材料は他の材料であり得る。
【００２９】
エレクトロルミネセンス層６０は蛍光材料を含み得る。蛍光材料の実例には、例えば、クマリン、ジシアノメチレンピラン類、ポリメチン、オキサベンズアントラセン、キサンテン、ピリリウム、カルボスチル（ｃａｒｂｏｓｔｙｌ）、ペリレン、およびキナクリドン誘導体から選択される染料が含まれる。キナクリドン染料の実例には、キナクリドン、２−メチルキナクリドン、２，９−ジメチルキナクリドン、２−クロロキナクリドン、２−フルオロキナクリドン、１，２−ベンゾキナクリドン、Ｎ，Ｎ’−ジメチルキナクリドン、Ｎ，Ｎ’−ジメチル−２−メチルキナクリドン、Ｎ，Ｎ’−ジメチル−２，９−ジメチルキナクリドン、Ｎ，Ｎ’−ジメチル−２−クロロキナクリドン、Ｎ，Ｎ’−ジメチル−２−フルオロキナクリドン、Ｎ，Ｎ’−ジメチル−１，２−ベンゾキナクリドンなどが含まれる。蛍光成分は、例えば、層の約０．０１から約１０重量パーセント（例えば、約１から５重量パーセント）の量で存在し得る。
【００３０】
エレクトロルミネセンス層６０は、燐光材料、例えば、強いスピン−軌道相互作用を生じる重金属原子を含む有機金属化合物（例えば、Baldoら、「Highly efficient organic phosphorescent emission from organic electroluminescent devices」、Letters to Nature、395、151〜154頁（1998）（参照を通じてその全体が本明細書に組み込まれる）に開示されているもの）を含み得る。適切で非限定的な例には、２，３，７，８，１２，１３，１７，１８−オクタエチル−２１Ｈ２３Ｈ−ポルフィン白金（ＩＩ）（ＰｔＯＥＰ）、および、トリス（２−フェニルピリジン）イリジウムが含まれる。
【００３１】
低駆動電圧を実現するために、エレクトロルミネセンス層の厚さは約５ｎｍから約５０ｎｍであり得る。一実施形態によれば、この厚さは約１０ｎｍから約４０ｎｍの範囲である。別の実施形態によれば、この厚さは約１５ｎｍから約３０ｎｍの範囲である。
【００３２】
本明細書において開示されるＯＬＥＤは、トリアジンを含む電子輸送層７０を備え得る。電子輸送層７０を形作るのに適する多くのトリアジンがある。適切なトリアジンには、米国特許第６２２５４６７号および米国特許第６２２９０１２号（これらの開示は参照を通じて本明細書に組み込まれる）に開示されているものが含まれる。適切なトリアジンの非限定的例には、トリフェニルトリアジン；４，４’−ビス［２−（４，６−ジフェニル−１，３，５−トリアジニル）］−１，１’−ビフェニル（Ｔ１）；２，４，６−トリス（４−ビフェニリル）−１，３，５−トリアジン；２，４，６−トリス［４−（４’−メチルビフェニリル）］−１，３，５−トリアジン；２，４，６−トリス［４−（４’−ｔｅｒｔ−ブチルビフェニリル）−１，３，５−トリアジン；２，４，６−トリス［４−（３’，４’−ジメチルビフェニリル）］−１，３，５−トリアジン；２，４，６−トリス［４−（４’−メトキシビフェニリル）］−１，３，５−トリアジン；２，４，６−トリス［４−（３’−メトキシビフェニリル）］−１，３，５−トリアジン；２，４−ビス（４−ビフェニリル）−６−フェニル−１，３，５−トリアジン；２，４−ビス（４−ビフェニリル）−６−ｍ−トリル−１，３，５−トリアジン；４，４’−ビス−［２−（４，６−ジフェニル−１，３，５−トリアジニル）］−１，１’−ビフェニル；４，４’−ビス−［２−（４，６−ジ−ｐ−トリル−１，３，５−トリアジニル）］−１，１’−ビフェニル；４，４’−ビス−［２−（４，６−ジ−ｍ−トリル−１，３，５−トリアジニル）］−１，１’−ビフェニル；４，４’−ビス−［２−（４，６−ジ−ｐ−メトキシフェニル−１，３，５−トリアジニル）］−１，１’−ビフェニル；４，４’−ビス−［２−（４，６−ジ−ｍ−メトキシフェニル−１，３，５−トリアジニル）］−１，１’−ビフェニル；４，４’−ビス−［２−（４−β−ナフチル−６−フェニル−１，３，５−トリアジニル）］−１，１’−ビフェニル；４，４’−ビス−［２−（４，６−ジ−ビフェニリル−１，３，５−トリアジニル）］−１，１’−ビフェニル；４−［２−（４，６−ジフェニル−１，３，５−トリアジニル）］−４’−［２−（４，６−ジ−ｍ−トリル−１，３，５−トリアジニル）］−１，１’−ビフェニル；２，７−ビス−［２−（４，６−ジ−フェニル−１，３，５−トリアジニル）］フッ素；２，７−ビス−［２−（４，６−ジ−フェニル−１，３，５−トリアジニル）］−９，９−ジメチルフルオレン；２，７−ビス−［２−（４，６−ジ−フェニル−１，３，５−トリアジニル）］−９，９−ジエチルフルオレン；２，７−ビス−［２−（４，６−ジフェニル−１，３，５−トリアジニル）］−９，９−ジフェニルフルオレン；２，７−ビス−［２−（４，６−ジ−フェニル−１，３，５−トリアジニル）］−９，１０−ジヒドロフェナントレン；４，９−ビス−［２−（４，６−ジ−フェニル−１，３，５−トリアジニル）］ジベンゾフラン；４，９−ビス−［２−（４，６−ジ−フェニル−１，３，５−トリアジニル）］ジベンゾチオフェン；２，７−ビス−［２−（４，６−ジ−フェニル−１，３，５−トリアジニル）］−９，９−ジメチ���−９−シラフルオレン；などが含まれる。電子輸送層は、全てトリアジンからなるか、あるいは、それは、他の材料と混合されたトリアジンを含み得る。例えば、トリアジンは、米国特許出願第１１／１２２２９０号（代理人整理番号第００１０．００２４号、本出願と同時出願、その開示は参照を通じて本明細書に組み込まれる）に記載されているように、有機および無機材料の少なくとも１種によりドープされていてもよい。特定の実施形態において、トリアジンを含む電子輸送層７０は、エレクトロルミネセンス層６０に有用であるとして開示された電子輸送材料少のなくとも１種をさらに含み得る。特定の実施形態において、電子輸送層７０は、少なくとも５０体積％の量でトリアジンを含む。通常、電子輸送層７０の厚さは、約１ｎｍから約２００ｎｍ、例えば、約５ｎｍから約１００ｎｍ（例えば、約２０ｎｍから約７０ｎｍ）の範囲である。
【００３３】
様々な実施形態において、本発明のＯＬＥＤはカソード８０を含む。カソード８０は金属のような適切な材料を含み得る。この材料は、仕事関数の大きい、例えば約４．０ｅＶから約６．０ｅＶのｅＶの成分を含み得る。カソードは、仕事関数の小さい成分、例えば約２．５ｅＶから約４．０ｅＶのｅＶをもつ金属を含み得る。カソードは、仕事関数の小さい１種の金属（約４ｅＶ、例えば約２ｅＶから約４ｅＶ）と少なくとも１種の他の金属との組合せから得られ得る。
【００３４】
仕事関数の小さい金属と第２のまたは追加の金属との効果的な比率は、約０．１重量パーセント未満から約９９．９重量パーセントである。仕事関数の小さい金属の実例には、アルカリ金属（例えば、リチウムもしくはナトリウム）、ＩＩＡ族またはアルカリ土類金属（例えば、ベリリウム、マグネシウム、カルシウム、もしくはバリウム）、ならびに、希土類金属およびアクチノイドを含めてのＩＩＩ族の金属（例えば、スカンジウム、イットリウム、ランタン、セリウム、ユウロピウム、テルビウム、もしくはアクチニウム）が含まれる。リチウム、マグネシウムおよびカルシウムは仕事関数が小さい適切な金属である。
【００３５】
カソード８０の厚さは、例えば、約１０ｎｍから約５００ｎｍの範囲であり得る。米国特許第４８８５２１１号（この開示は参照を通じて本明細書に組み込まれる）のＭｇ：Ａｇのカソードは、適切なカソード構成の１つである。別の適切なカソードは米国特許第５４２９８８４号（この開示は参照を通じて本明細書に全体として組み込まれる）に記載されており、そのカソードは、アルミニウムやインジウムのような仕事関数が大きい他の金属とのリチウム合金からなる。
【００３６】
本明細書に開示されているＯＬＥＤは通常の方法によって作製され得る。様々な実施形態において、支持基板２０（例えばガラス）が供用される。アノード３０がガラス上に配置され、例えば、約１から約５００ｎｍ（例えば約３０から約１００ｎｍ）の厚さのインジウム・スズ酸化物からなり得る（本開示を通して、各層の厚さの範囲は例として与えられている−適切な他の厚さが選択され得る）。アノードに接触する緩衝層４０は任意選択で付けられ、約５から約５００ｎｍ（例えば約１０から約１００ｎｍ）の厚さの導電性成分または正孔輸送材料からなり得る。有機正孔輸送層５０は、アノード３０または緩衝層４０上に配置され、１から約２００ｎｍ（例えば約５から約１００ｎｍ）の厚さであり得る。エレクトロルミネセンス層６０は、正孔輸送層５０に接して付けられ得る。電子輸送層７０は、エレクトロルミネセンス層６０に接して付けられ、約５から約３００ｎｍ（例えば約１０から約１００ｎｍ）の厚さであり得る。例えば仕事関数の小さい金属を含むカソード８０は電子輸送層７０に接して存在し得る。
【００３７】
本開示によれば、本明細書において開示されているＯＬＥＤの実施形態は、交流（ＡＣ）および／または直流（ＤＣ）の駆動条件の下で作動され得る。いくつかの場合において、ＡＣ駆動条件が、特にデバイスの高温動作状態において、使用寿命を延ばすのに適切であり得る。適切な動作電圧は、少なくとも約１００ｃｄ／ｍ２の輝度、典型的には少なくとも約５００ｃｄ／ｍ２の輝度（例えば、約１０００ｃｄ／ｍ２の輝度）を得るのに十分な電流を流すのに必要とされる外部印加駆動電圧である。このような電圧は、例えば、約０．５ボルトから約２０ボルト（例えば約１ボルトから約１５ボルト）の範囲であり得る。様々な実施形態によれば、動作電圧は、約６ボルト未満、例えば約５．５ボルト未満である。適切な駆動電流は、例えば、約１から約１０００ｍＡ／ｃｍ２（例えば約１０ｍＡ／ｃｍ２から約２００ｍＡ／ｃｍ２）の範囲であり、例えば約２５ｍＡ／ｃｍ２である。これらの範囲外の駆動電圧および電流もまた使用され得る。
【実施例】
【００３８】
以下の実施例は例示であり本教示の限定ではない。
【００３９】
一群の有機発光デバイスを、物理蒸着（ｐｈｙｓｉｃａｌ  ｖａｐｏｒ  ｄｅｐｏｓｉｔｉｏｎ）を用いて作製した。全てのデバイスが、ガラス基板上にコーティングされたインジウム・スズ酸化物アノードと、Ｍｇ：Ａｇのカソードを備えていた。全てのデバイスは、アノードとカソードとの間に配置された３層の発光部分をもっており、この部分は、下の表に記載した様々な組成の、正孔輸送層、エレクトロルミネセンス層および電子輸送層を備えていた。作製した後、デバイスを、２５ｍＡ／ｃｍ２の一定電流で作動させた。この電流での各デバイスの駆動電圧と輝度を求めた。次に、デバイスを、３１．２５ｍＡ／ｃｍ２の一定電流で作動させて、輝度が初期輝度（Ｌ０）の５０％に低下するまでの時間（ｔ１／２で表す）を求めた。次いで、初期輝度５００ｃｄ／ｍ２からの半減期（ｔ１／２）を計算した。
【００４０】
【表１】
2006313909.tif 000003
【００４１】
比較のデバイス１および４は、エレクトロルミネセンス層がそれぞれＢＨ２およびＡｌＱ３だけを含み、第２のホスト材料を含まないので、安定性が低い。比較デバイス５の駆動電圧は、同様に電子輸送層がトリアジンを含んでいないために、５Ｖを超えている。対照的に、本発明のデバイス２、３、および６〜９は混合エレクトロルミネセンス層をもち、１０００時間を超える半減期を実際に示し、５Ｖ未満の駆動電圧をもっている。
【００４２】
これらの結果から、比較デバイスと異なり、本発明の実施形態によるＯＬＥＤは、低駆動電圧（５Ｖ未満）と十分な使用安定性（少なくとも５００ｃｄ／ｍ２の初期輝度で１０００時間を超える半減期）の両方を示し得る。本発明の実施形態はまた、発光色の異なる様々なデバイスを得るための様々な組成物のＯＬＥＤにおいて利用され得る。
【００４３】
本明細書および添付の請求範囲では、そうではないと指摘されなければ、量、パーセンテージまたは比率を表す全ての数字と、本明細書および請求範囲において用いられている他の数値は、全ての事例において「約」という用語により修飾されていると理解されるべきである。したがって、そうではないと指摘されなければ、本明細書および添付の請求範囲に記載されている数値パラメータは、本開示により得られようとしている望みの性質に応じて変わり得る近似値である。最低でも、また請求範囲に対する等価物（ｅｑｕｉｖａｌｅｎｔ）の教示の適用を制限するためでなく、各数値パラメータは、報告されている有効桁数を考慮に入れて、また通常の丸めの方法によって少なくとも解釈されるべきである。
【００４４】
本明細書および添付の特許請求の範囲では、名詞の単数形は、１つの指示物に明示的に明確に限定されていなければ、複数の指示物を含むことを記しておく。こうして、例えば、「ドーパント」の指示内容には２種以上のドーパントが含まれる。本明細書では、「含む」という用語とその文法的変形は非限定的であろうとするものであり、一連の項目の列挙は、列挙された項目に置換または付加され得る他の類似の項目の排除ではない。
【００４５】
特定の実施形態が説明されたが、代案、修正、変更、改善、ならびに、現時点では予期されない、もしくは予期され得ない実質的な等価物が、出願人または他の当業者に思いつかれるかもしれない。したがって、出願され、補正され得る添付の特許請求の範囲は、このような全ての代案、修正、変更、改善、および実質的な等価物の全てを包含すると想定されている。
【図面の簡単な説明】
【００４６】
【図１】本開示による有機発光デバイスを示す図である。
【図２】本開示による別の有機発光デバイスを示す図である。
【図１】
2006313909.tif 000004
【図２】
2006313909.tif 000005
【外国語明細書】
2006313909.tif 000006
2006313909.tif 000007
2006313909.tif 000008
2006313909.tif 000009
2006313909.tif 000010
2006313909.tif 000011
2006313909.tif 000012
2006313909.tif 000013
2006313909.tif 000014
2006313909.tif 000015
2006313909.tif 000016
2006313909.tif 000017
2006313909.tif 000018
2006313909.tif 000019
2006313909.tif 000020
2006313909.tif 000021
2006313909.tif 000022
2006313909.tif 000023
2006313909.tif 000024
2006313909.tif 000025
2006313909.tif 000026
2006313909.tif 000027
2006313909.tif 000028
2006313909.tif 000029
2006313909.tif 000030
2006313909.tif 000031
2006313909.tif 000032
2006313909.tif 000033
2006313909.tif 000034